(57)【特許請求の範囲】
【請求項１】
酸洗液による鋼材の酸洗後に発生する錆を除去し除去後の錆の発生を防止する除錆防錆剤であって、下記式（１）で示されるヒドロキシアルキルイミノカルボン酸と、キレート剤として、クエン酸および没食子酸と、水とを含むことを特徴とする除錆防錆剤。
Ｒ２ＣＯＯＨ
ＨＯ−Ｒ１−Ｎ＜ （１）
Ｒ３ＣＯＯＨ
（式中、Ｒ１、Ｒ２、Ｒ３は、同一または異なって、それぞれ炭素数１〜５のアルキレン基を表す。）
【請求項２】
さらに、リン酸塩を含むことを特徴とする請求項１記載の除錆防錆剤。
【請求項３】
リン酸塩がトリポリリン酸ナトリウムであることを特徴とする請求項２に記載の除錆防錆剤。
【請求項４】
ヒドロキシアルキルイミノカルボン酸がヒドロキシエチルイミノ二酢酸であることを特徴とする請求項１〜３のいずれか１項に記載の除錆防錆剤。
【請求項５】
ｐＨを６〜８に調整してなることを特徴とする請求項１〜４のいずれか１項に記載の除
錆防錆剤。
【請求項６】
酸洗液により鋼材を酸洗した後、該鋼材を請求項１〜５のいずれか１項に記載の除錆防錆剤に接触させることを特徴とする鋼材の除錆防錆方法。
【請求項７】
酸洗液が硫酸酸洗液であることを特徴とする請求項６に記載の除錆防錆方法。
【発明の詳細な説明】
【技術分野】
【０００１】
本発明は、鋼材の酸洗後に発生する錆を除去するとともに、さらなる錆の発生を防止する除錆防錆剤に関し、またこの除錆防錆剤を用いた鋼材の除錆防錆方法に関する。
【背景技術】
【０００２】
鋼板、棒材、線材などの鋼材の表面には、酸化物皮膜（スケール、錆）が付着しており、その後の加工、めっき、コーティングなどの工程に供するためには、この酸化物皮膜を除去する必要がある。このためには、塩酸、硫酸、硝酸、フッ酸、リン酸などの無機酸、クエン酸、ヒドロキシ酢酸、ギ酸、リンゴ酸、シュウ酸、グルコン酸などの有機酸により洗浄するのが一般的である。この洗浄工程では、（１）酸洗浄、（２）水洗、（３）防錆、（４）乾燥などの工程が採られている。
【０００３】
特許文献１には、酸洗浄に代えてｐＨ５．５〜７．５の範囲に調整したホスホン酸系の洗浄液で鋼材を洗浄し、スケールを除去した後、この洗浄液をｐＨ８．０〜９．５の範囲に調整して、鋼材の防錆処理を行うことが記載されている。
【先行技術文献】
【特許文献】
【０００４】
【特許文献１】特開平９−３６７０号公報
【発明の概要】
【発明が解決しようとする課題】
【０００５】
特許文献１の方法では、鋼材に比較的強固にスケールが形成されている場合、ｐＨが５．５〜７．５の洗浄液では、脱スケールが十分でないことや、洗浄後のｐＨを８．０〜９．５に調整し防錆処理後再びｐＨを５．５〜７．５に調整する操作を繰り返すと液が劣化しやすいこと、洗浄液の量が多い場合、ｐＨ調整を速やかに均一に行うことが難しいことなどの問題がある。
【０００６】
また、ｐＨを５．５〜７．５に調整した洗浄液とそのｐＨを８．０〜９．５に調整した防錆処理液を別々にして処理を行う場合には、工程が増えること、洗浄液が付着したまま鋼材を防錆処理液に浸漬することになり被処理体の表面付近のｐＨのバラツキが大きくなり、また処理液のｐＨ管理も煩雑で、防錆効果がバラつくという問題もある。
【０００７】
一方、脱スケールを完全に行うため従来の工程（上記（１）〜（４））を採用した場合には、脱スケールを完全に行ったものほど表面が活性な面となり、洗浄直後に新たに錆が発生するため除錆処理の必要があり、また洗浄工程の後の工程に供するまでの間、錆が発生しないように防錆処理を施す必要がある。
【０００８】
本発明の目的は、酸洗液による鋼材の酸洗後に発生する錆を除去する除錆機能と、除去後の錆の発生を防止する防錆機能とを一液で併せ持った除錆防錆剤を提供することにある。またそのような除錆防錆剤を用いて鋼材の除錆防錆処理を行う方法を提供することにある。
【課題を解決するための手段】
【０００９】
本発明は、酸洗液による鋼材の酸洗後に発生する錆を除去し除去後の錆の発生を防止する除錆防錆剤であって、下記式（１）で示されるヒドロキシアルキルイミノカルボン酸と、キレート剤として、クエン酸および没食子酸と、水とを含むことを特徴とする除錆防錆剤。
Ｒ２ＣＯＯＨ
ＨＯ−Ｒ１−Ｎ＜ （１）
Ｒ３ＣＯＯＨ
（式中、Ｒ１、Ｒ２、Ｒ３は、同一または異なって、それぞれ炭素数１〜５のアルキレン基を表す。）である。
【００１０】
また本発明は、前記除錆防錆剤にさらにリン酸塩を含む前記記載の除錆防錆剤を提供する。
【００１１】
また本発明は、前記ヒドロキシアルキルイミノカルボン酸がヒドロキシエチルイミノ二酢酸である前記記載の除錆防錆剤を提供する。
【００１２】
また本発明は、前記リン酸塩がトリポリリン酸ナトリウムである前記記載の除錆防錆剤を提供する。
【００１３】
また本発明は、ｐＨを６〜８に調整してなる前記記載の除錆防錆剤を提供する。
【００１４】
さらにまた本発明は、酸洗液により鋼材を酸洗した後、該鋼材を前記記載の除錆防錆剤に接触させることを特徴とする鋼材の除錆防錆方法を提供する。
また本発明は、酸洗液が硫酸酸洗液である前記記載の除錆防錆方法を提供する。
【発明の効果】
【００１５】
本発明によると、下記式（１）で示されるヒドロキシアルキルイミノカルボン酸と、
Ｒ２ＣＯＯＨ
ＨＯ−Ｒ１−Ｎ＜ （１）
Ｒ３ＣＯＯＨ
（式中、Ｒ１、Ｒ２、Ｒ３は、同一または異なって、それぞれ炭素数１〜５のアルキレン基を表す。）
キレート剤として、クエン酸および没食子酸と、水とを含む処理液に酸洗後の鋼材を浸漬することにより、一液でその鋼材の表面に形成されている錆を除去すると共にその表面を防錆効果のある表面に改質することができる。
【発明を実施するための形態】
【００１６】
本発明の除錆防錆剤は、下記式（１）で示されるヒドロキシアルキルイミノカルボン酸と、キレート剤として、クエン酸および没食子酸と、水とを含むものである。
Ｒ２ＣＯＯＨ
ＨＯ−Ｒ１−Ｎ＜ （１）
Ｒ３ＣＯＯＨ
（式中、Ｒ１、Ｒ２、Ｒ３は、同一または異なって、それぞれ炭素数１〜５のアルキレン基を表す。）ヒドロキシアルキルイミノカルボン酸と、キレート剤として、クエン酸および没食子酸と、水とを含むものである。
【００１８】
一般式（Ｉ）において、Ｒ１、Ｒ２、Ｒ３で示されるアルキレンン基としては、たとえばメチレン基、エチレン基、プロピレン基、ブチレン基またはペンチレン基があげられる。
【００１９】
一般式（Ｉ）で示される化合物の具体例としては、たとえばヒドロキシエチルイミノ二酢酸、ヒドロキシプロピルイミノ二酢酸、ヒドロキシブチルイミノ二酪酸、ヒドロキシペンチルイミノ二吉草酸などがあげられる。このうち、ヒドロキシエチルカルボン酸が好ましく、ヒドロキシエチルイミノ二酢酸がもっとも好ましい。
【００２０】
ヒドロキシアルキルイミノカルボン酸は、遊離のものであってもよく、また塩であってもよい。
【００２１】
ヒドロキシアルキルイミノカルボン酸の塩としては、たとえば、ナトリウム、カリウム、リチウムなどのアルカリ金属との塩、カルシウム、マグネシウムなどのアルカリ金属との塩があげられる。
【００２２】
本発明の除錆防錆剤中に含まれるヒドロキシアルキルイミノカルボン酸の量は、除錆防錆剤全体に対して１〜３０％、好ましくは１０〜２５％である。除錆防錆剤におけるヒドロキシアルキルイミノカルボン酸の量が１％より少ないと、除錆防錆効果が十分でなく、３０％より多くても効果は上がらず、好ましくない。
【００２９】
本発明で用いるキレート剤のクエン酸および没食子酸の併用は除錆防錆効果に相乗作用が認められるため好ましい。
【００３０】
本発明の除錆防錆剤中に含まれるキレート剤の量は、ヒドロキシアルキルイミノカルボン酸１００重量部に対して１〜６０重量部、とりわけ３０〜５０重量部となる量を使用することが好ましい。
【００３１】
１重量部より量が少ないと、除錆防錆効果が十分でなく、５０重量部より多いと逆に他の成分との相互作用で効果が減殺される。
【００３２】
本発明の除錆防錆剤においては、前記式（１）で示されるヒドロキシアルキルイミノカルボン酸（以下、単にヒドロキシアルキルイミノカルボン酸という）と、キレート剤として、クエン酸および没食子酸（以下、この二つの酸を指して、単にキレート剤という）と、水とに、リン酸塩を加えることにより、さらに除錆防錆効果を高めることができる。
【００３３】
このようなリン酸塩としては、リン酸とアルカリ金属との塩があげられ、リン酸としては、リン酸（オルトリン酸）のほか、亜リン酸、次亜リン酸、ポリリン酸、メタリン酸、ピロリン酸などのリン酸骨格を有するリン酸類化合物があげられる。また塩としては、カリウム、ナトリウムなどのアルカリ金属塩があげられる。
【００３４】
リン酸塩としては、具体的には例えば、トリポリリン酸ナトリウム、ピロリン酸ナトリウム、リン酸ナトリウム、リン酸水素ナトリウム、リン酸二水素ナトリウム、テトラポリリン酸ナトリウム、ペンタポリリン酸ナトリウム、亜リン酸ナトリウム、次亜リン酸ナトリウム、ヘキサメタリン酸ナトリウム、リン酸カリウム、リン酸水素カリウム、リン酸二水素カリウムなどがあげられる。このうち、特にトリポリリン酸ナトリウムが好ましい。
【００３５】
これらのリン酸塩は、１種類を単独で使用してもよく、また２種類以上を併用してもよい。
【００３６】
除錆防錆剤中に含まれるリン酸塩の量は、ヒドロキシアルキルイミノカルボン酸を１００重量部とすると、３０〜１００重量部、好ましくは、６０〜８０重量部である。３０重量部より量が少ないと、除錆防錆効果への寄与が十分でなく、１００重量部より多いと逆に他の成分との相互作用で効果が減殺されるので好ましくない。
【００３７】
本発明の除錆防錆剤は、ヒドロキシアルキルイミノカルボン酸と、キレート剤と、所望によりリン酸塩と、水とを混合して溶解させ、必要に応じてｐＨを６〜８に調整することによって製造できる。
【００３８】
ｐＨ調整は、各成分を溶解した溶液に、ｐＨ調整剤を加えて混合すればよく、ｐＨ調整剤としては、たとえば、モノエタノールアミン、ジエタノールアミン、トリエタノールアミンなどのアルカノールアミンやモルホリン、ピペラジン、ヘキサミンなどの環状アミン類があげられる。
【００３９】
これらの各成分の混合は、特に順序を問わないが、たとえば、室温で撹拌しながら水に、他の成分を、所定量となるよう加えて撹拌することによって行うことができる。
【００４０】
このときの混合物の濃度は、水１００重量部に対し、各成分の合計は約１０〜２００重量部程度となるようにすればよく、実際の処理に際して、この濃度のものをさらに所望の濃度まで希釈して使用することができる。
【００４１】
また、本発明の除錆防錆方法は、酸洗液により鋼材を酸洗した後、該鋼材を上記の除錆防錆剤に接触させることによって実施することができる。
【００４２】
本発明方法において、鋼材の酸洗を行う酸洗液としては、塩酸、硫酸、硝酸、フッ酸、リン酸などの無機酸、クエン酸、ヒドロキシ酢酸、ギ酸、リンゴ酸、シュウ酸、グルコン酸などの有機酸の水溶液があげられる。
【００４３】
本発明方法においては、とりわけ、塩酸、硫酸、硝酸、フッ酸、リン酸などの無機酸による酸洗後に、本発明の除錆防錆剤を鋼材に接触させることによって、好ましい除錆防錆除効果が得られ、硫酸酸洗後に本発明の除錆防錆剤で除錆防錆処理を行うと特に好ましい結果が得られる。
【００４４】
また、酸洗液で酸洗される鋼材としては、鋼板、棒材、線材などがあげられ、これら鋼材はどのような形状のものも使用可能である。これらの鋼材の表面は、熱処理によるスケール（表面酸化物）、室温での錆などで覆われている。
【００４５】
硫酸酸洗を行うに際しては、濃度５〜３０％の硫酸溶液を調製し、この溶液中に鋼材を浸漬する。浸漬温度は２０〜８０℃で、浸漬時間は１０〜６０分間程度行う。この酸洗処理により鋼材の表面の脱スケーリングを行い、錆や汚れを取り除くことができる。
【００４６】
酸洗後は、常温で高圧シャワーなどを使用し水による洗浄を行い、表面の残留酸洗液を除去する。鋼材の表面は酸洗により酸化物などが除去されているため活性で、水などにより表面が容易に酸化され水錆が発生する。このために、新たに生じた水錆を除去すると共に、錆が発生しないように防錆処理をすることが必要である。
【００４７】
酸洗後の鋼材を除錆防錆剤に接触させるには、酸洗後の鋼材を所定濃度に調整した本発明の除錆防錆剤溶液に浸漬することによって実施できる。
【００４８】
このとき、本発明の除錆防錆剤の濃度は、特に制限されないが、好ましくは０．５〜５．０％であり、除錆防錆剤のｐＨは６〜８である。また、浸漬温度は室温〜４０℃で、浸漬時間は３０〜１００秒間とすることによって、好適に酸洗後の鋼材の除錆および防錆を行うことができる。
【実施例】
【００４９】
以下、実施例により本発明を具体的に説明するが、これによって本発明が限定されるものではない。実施例および比較例中、処理液の％は、重量％を表す。
【００５０】
実施例１
（１）除錆防錆剤の調製
１００重量部の水に、室温で撹拌しながら、ヒドロキシエチルイミノ二酢酸（関東化学社製）２３．４重量部を溶解し、次いでこれにトリポリリン酸ナトリウム（関東化学社製）１６．２重量部を加えて溶解し、さらにキレート剤としてクエン酸（関東化学社製）９．０重量部および没食子酸一水塩（関東化学社製）０．９重量部を加えて溶解し、ジエタノールアミン（関東化学社製）を加えて溶液のｐＨが７．２になるよう調整した。
ついで、各成分の合計が１％となるよう水で希釈し除錆防錆剤を得た。
【００５１】
（２）酸洗鋼材の除錆防錆処理
濃硫酸（９８％）を水で希釈して１５％の硫酸溶液を調製し、これを硫酸酸洗液とした。鋼材（鋼板、縦５０ｍｍ、横３０ｍｍ、厚さ０．５ｍｍ）を６０℃に保持した上記硫酸酸洗液に約３６分浸漬し、その後水洗した。
【００５２】
この鋼材を温度５０℃、湿度９５％で、空気中に１日放置した後、上記（１）の除錆防錆剤に室温で４５秒浸漬した。浸漬前の錆の発生状態は、鋼板の面積の５０％以上に錆が認められる状態であった。浸漬後の除錆防錆剤の評価は、下記の方法で除錆、防錆状態の評価をした。これらの結果を表１に示す。
【００５３】
実施例２
除錆防錆剤の濃度を０．５％にした他は、実施例１と同様にして除錆防錆剤を製造し、これを用いて除錆防錆処理を行った。結果を表１に示す。
【００５４】
実施例３
除錆防錆剤の濃度を２．０％にした他は、実施例１と同様にして除錆防錆剤を製造し、これを用いて除錆防錆処理を行った。結果を表１に示す。
【００５５】
実施例４
ヒドロキシアルキルイミノカルボン酸としてヒドロキシエチルイミノ二酢酸を１４重量部にした他は、実施例１と同様にして除錆防錆剤を製造し、これを用いて除錆防錆処理を行った。結果を表１に示す。
【００５６】
実施例５
リン酸塩のトリポリリン酸ナトリウムを無配合にした他は、実施例１と同様にして除錆防錆剤を製造し、これを用いて除錆防錆処理を行った。結果を表１に示す。
【００５７】
比較例４
キレート剤の没食子酸を含まずクエン酸のみとした他は、実施例１と同様にして除錆防錆剤を製造し、これを用いて除錆防錆処理を行った。結果を表１に示す。
【００５８】
比較例５
キレート剤としてクエン酸を含まず没食子酸のみとした他は、実施例１と同様にして除錆防錆剤を製造し、これを用いて除錆防錆処理を行った。結果を表１に示す。
【００５９】
比較例１
ヒドロキシアルキルイミノカルボン酸のヒドロキシエチルイミノ二酢酸を含まない他は、実施例１と同様にして除錆防錆剤を製造し、これを用いて除錆防錆処理を行った。結果を表１に示す。
【００６０】
比較例２
キレート剤を含まない他は、実施例１と同様にして除錆防錆剤を製造し、これを用いて除錆防錆処理を行った。結果を表１に示す。
【００６１】
比較例３
リン酸塩およびキレート剤を含まない他は、実施例１と同様にして除錆防錆剤を製造し、これを用いて除錆防錆処理を行った。結果を表１に示す。
【００６２】
＜評価＞
（除錆状態の評価）
硫酸酸洗、水洗後、除錆防錆剤に室温で４５秒浸漬した直後、除錆状態を目視にて評価した。
◎  錆が全く認められない。
○  わずかに錆が認められる。
△  鋼板の面積の１０〜２０％に錆が認められる。
×  鋼板の面積の５０％以上に錆が認められる。
【００６３】
（発錆状態の評価）
除錆防錆剤に浸漬後、温度５０℃、湿度９５％で、空気中に１日放置した後、錆の発生状態を目視にて評価した。なお、錆の発生状態については、除錆後も錆が残存している場合は、その残存している錆と新たに発生した錆をトータルしての評価である。
◎  錆が全く認められない。
○  わずかに錆が認められる。
△  鋼板の面積の１０〜２０％に錆が認められる。
×  鋼板の面積の５０％以上に錆が認められる。
【００６４】
【表１】
0005824319.tif 000002